(57)【要約】      （修正有）【課題】製鉄所の鉄鋼工程または石炭化学工程で発生する副生ガスから、改質工程および酸化還元工程の二元化された水素製造工程を介して高収率で水素を生産する水素製造システムおよび製造方法を提供する。【解決手段】鉄鋼工程または石炭化学工程で発生する副生ガスに水蒸気（Ｈ２Ｏ）を投入して副生ガスを改質する改質器５０と、改質器から供給された改質ガスから還元ガスと水素ガス（Ｈ２）に分離させる分離器７０と、分離器から供給された還元ガスを用いて酸化鉄（III）（ｆｅｒｒｉｃ  ｏｘｉｄｅ、Ｆｅ２Ｏ３）を酸化鉄（II）（ｆｅｒｒｏｕｓ  ｏｘｉｄｅ、ＦｅＯ）に還元させる第１反応器１００と、第１反応器から供給された酸化鉄（II）（ＦｅＯ）に水蒸気（Ｈ２Ｏ）を混合して黒色酸化鉄（ｆｅｒｒｏｕｓ  ｆｅｒｒｉｃ  ｏｘｉｄｅ、Ｆｅ３Ｏ４）および水素ガス（Ｈ２）を生成する第２反応器２００とを含む水素製造システム１とその製造方法。【選択図】図２
2020090431.tif 000002
【特許請求の範囲】
【請求項１】
鉄鋼工程または石炭化学工程で発生する副生ガスから水素を製造する水素製造システムであって、
水蒸気（Ｈ２Ｏ）を投入して前記副生ガスを改質する改質器と、
前記改質器から供給された改質ガスから還元ガスと水素ガス（Ｈ２）に分離させる分離器と、
前記分離器から供給された還元ガスを用いて酸化鉄（III）（ｆｅｒｒｉｃ  ｏｘｉｄｅ、Ｆｅ２Ｏ３）を酸化鉄（II）（ｆｅｒｒｏｕｓ  ｏｘｉｄｅ、ＦｅＯ）に還元させる第１反応器と、
前記第１反応器から供給された酸化鉄（II）（ＦｅＯ）の水蒸気（Ｈ２Ｏ）を混合して黒色酸化鉄（ｆｅｒｒｏｕｓ  ｆｅｒｒｉｃ  ｏｘｉｄｅ、Ｆｅ３Ｏ４）および水素ガス（Ｈ２）を生成する第２反応器と、を含み、
前記改質器から排出される改質ガス中の水素ガス（Ｈ２）の濃度は、前記副生ガス中の水素ガス（Ｈ２）の濃度よりも高いことを特徴とする水素製造システム。
【請求項２】
前記第１反応器および前記第２反応器に連結される第３反応器をさらに含み、
前記第３反応器は、前記第２反応器から供給された黒色酸化鉄（Ｆｅ３Ｏ４）に酸素（Ｏ２）を混合して酸化鉄（III）（Ｆｅ２Ｏ３）に酸化させ、
前記酸化した酸化鉄（III）（Ｆｅ２Ｏ３）を前記第１反応器へ供給するように構成されることを特徴とする請求項１に記載の水素製造システム。
【請求項３】
前記改質器内の温度が６００℃〜９００℃であることを特徴とする請求項１に記載の水素製造システム。
【請求項４】
前記分離器は、圧力スイング吸着（ｐｒｅｓｓｕｒｅ  ｓｗｉｎｇ  ａｄｓｏｒｐｔｉｏｎ、ＰＳＡ）ユニットを含むことを特徴とする請求項１に記載の水素製造システム。
【請求項５】
前記第２反応器に注入される水蒸気（Ｈ２Ｏ）の一部は前記第１反応器から供給されることを特徴とする請求項１に記載の水素製造システム。
【請求項６】
前記副生ガスはコークス炉ガス（ｃｏｋｅ  ｏｖｅｎ  ｇａｓ、ＣＯＧ）を含むものであることを特徴とする請求項１に記載の水素製造システム。
【請求項７】
前記副生ガスにおける水蒸気／炭素の比（Ｓｔｅａｍ  ｔｏ  Ｃａｒｂｏｎ  ｒａｔｉｏ、Ｈ２Ｏ／ＣＨ４）は２．５〜３．５であることを特徴とする請求項１に記載の水素製造システム。
【請求項８】
前記還元ガスは、
水素ガス（Ｈ２）、一酸化炭素（ＣＯ）、メタンガス（ＣＨ４）、およびこれらの組み合わせよりなる群から選択される少なくとも１種を含むものであることを特徴とする請求項１に記載の水素製造システム。
【請求項９】
鉄鋼工程または石炭化学工程で発生する副生ガスを水蒸気（Ｈ２Ｏ）で改質して改質ガスを生成するステップと、
前記改質ガスを還元ガスと水素ガス（Ｈ２）に分離させるステップと、
前記還元ガスを用いて酸化鉄（III）（Ｆｅ２Ｏ３）を酸化鉄（II）（ＦｅＯ）に還元させるステップと、
前記還元された酸化鉄（II）に水蒸気（Ｈ２Ｏ）を反応させることにより黒色酸化鉄（Ｆｅ３Ｏ４）および水素ガス（Ｈ２）を生成するステップと、を含み、
前記還元ガスを生成するステップで、前記改質ガス中の水素ガス（Ｈ２）の濃度は、前記副生ガス中の水素ガス（Ｈ２）の濃度よりも高いことを特徴とする水素製造方法。
【請求項１０】
前記酸化鉄（III）（Ｆｅ２Ｏ３）を酸化鉄（II）（ＦｅＯ）に還元させるステップは、化１に基づく反応を含むことを特徴とする請求項９に記載の水素製造方法。
［化１］
４Ｆｅ２Ｏ３＋ＣＨ４→８ＦｅＯ＋２Ｈ２Ｏ＋ＣＯ２
【請求項１１】
黒色酸化鉄（Ｆｅ３Ｏ４）および水素ガス（Ｈ２）を生成するステップは、化２に基づく反応を含むことを特徴とする請求項９に記載の水素製造方法。
［化２］
８ＦｅＯ＋８／３Ｈ２Ｏ→８／３Ｆｅ３Ｏ４＋８／３Ｈ２
【請求項１２】
前記還元ガスを用いて酸化鉄（III）（Ｆｅ２Ｏ３）を酸化鉄（II）（ＦｅＯ）に還元させるステップで、前記酸化鉄（III）（Ｆｅ２Ｏ３）の一部は、
前記黒色酸化鉄（Ｆｅ３Ｏ４）および水素ガス（Ｈ２）を生成するステップで製造された黒色酸化鉄（Ｆｅ３Ｏ４）に酸素（Ｏ２）を混合させて生成されるものを含むことを特徴とする請求項９に記載の水素製造方法。
【請求項１３】
前記混合された黒色酸化鉄（Ｆｅ３Ｏ４）および酸素（Ｏ２）は、化３に基づく反応によって酸化鉄（III）（Ｆｅ２Ｏ３）を生成するものであることを特徴とする請求項１２に記載の水素製造方法。
［化３］
８／３Ｆｅ３Ｏ４＋２／３Ｏ２→４Ｆｅ２Ｏ３
【請求項１４】
前記改質ガスを還元ガスと水素ガス（Ｈ２）に分離させるステップは、圧力スイング吸着（ＰＳＡ）工程を含むことを特徴とする請求項９に記載の水素製造方法。
【請求項１５】
前記改質ガスを生成するステップは６００℃〜９００℃の温度で行われることを特徴とする請求項９に記載の水素製造方法。
【請求項１６】
前記副生ガスはコークス炉ガス（ＣＯＧ）を含むことを特徴とする請求項９に記載の水素製造方法。
【請求項１７】
前記副生ガスにおける水蒸気／炭素の比（Ｈ２Ｏ／ＣＨ４）は２．５乃至３．５であることを特徴とする請求項９に記載の水素製造方法。
【請求項１８】
前記還元ガスは、
水素ガス（Ｈ２）、一酸化炭素（ＣＯ）、メタンガス（ＣＨ４）、およびこれらの組み合わせよりなる群から選択される少なくとも１種を含むものであることを特徴とする請求項９に記載の水素製造方法。
【請求項１９】
前記黒色酸化鉄（Ｆｅ３Ｏ４）および水素ガス（Ｈ２）を生成するステップで、水蒸気（Ｈ２Ｏ）の一部は、前記酸化鉄（III）（Ｆｅ２Ｏ３）を酸化鉄（II）（ＦｅＯ）に還元させるステップで生成されるものを含むことを特徴とする請求項９に記載の水素製造方法。
【発明の詳細な説明】
【技術分野】
【０００１】
本発明は、副生ガスを用いた水素製造システムおよび製造方法に係り、より詳しくは、鉄鋼工程または石炭化学工程で発生する副生ガスから水素を生成する副生ガスを用いた水素製造システムおよび製造方法に関する。
【背景技術】
【０００２】
従来から、鉄鋼工程などで発生する廃熱を直接エネルギーとして活用しようとする努力が様々な方法で試みられてきた。しかし、廃熱回収は、システムの構成が難しく、製鉄所以外の他の応用分野に適用し難いという短所がある。
一方、新・再生可能エネルギーの需要が高まるにつれて、鉄鋼工程などで発生する副生ガスを用いて貯蔵可能な新・再生可能エネルギーである水素ガスを生産することが要求される。このような水素ガスの生産は、製鉄所を新・再生可能エネルギー発電所として活用することができる利点だけでなく、限られた資源から水素ガスをさらに生産するという点で環境に優しい利点がある。より具体的には、残余還元ガスを用いることにより、捨てられるガスを水素ガスの製造のためにリサイクルすることができるという点で、既存の廃熱回収システムの利点を受け継ぐことができる。
【０００３】
一方、鉄鋼工程において、コークス炉は、多数の炭化室を備えて、各炭化室で炭（例えば、石炭）を乾留することにより、コークスを製造する。このとき、炭をコークスに作る乾留過程で粗コークス炉ガス（ｃｒｕｄｅ  ＣＯＧ、処理過程を経ていないＣＯＧ）が発生するが、このようなコークス炉ガス（ＣＯＧ）は、それぞれの炭化室の上部に配置された上昇管を経て集合管に集められ精製設備（化成工程）に送られる。一般に、それぞれの炭化室から発生したコークス炉ガスを、上昇管を介して移送する過程で安水を噴霧して８０℃レベルに冷却させた後、集合管で混合して収集する。このような集合管に収集されたコークス炉ガスは、化成設備に移送されて不純物精製過程などを経た後、高純度の水素を製造する原料として使用できる。
【先行技術文献】
【特許文献】
【０００４】
【特許文献１】韓国公開特許第１０−２０１６−００６６６２３号
【発明の概要】
【発明が解決しようとする課題】
【０００５】
本発明が目的とするところは、既存の製鉄所の鉄鋼工程または石炭化学工程で発生する副生ガスから、改質工程および酸化還元工程の二元化された水素製造工程を介して高収率で水素を生産することにある。
本発明の他の目的は、従来の水素製造システムおよび製造方法よりも高い収率で水素を生産しつつ、副産物（ｂｙ−ｐｒｏｄｕｃｔ）の発生を減少させて環境にやさしい水素を製造することにある。
【課題を解決するための手段】
【０００６】
上記目的を達成するための本発明は、鉄鋼工程または石炭化学工程で発生する副生ガスから水素を製造する水素製造システムであって、水蒸気（Ｈ２Ｏ）を投入して前記副生ガスを改質する改質器と、前記改質器から供給された改質ガスから還元ガスと水素ガス（Ｈ２）に分離させる分離器と、前記分離器から供給された還元ガスを用いて酸化鉄（III）（ｆｅｒｒｉｃ  ｏｘｉｄｅ、Ｆｅ２Ｏ３）を酸化鉄（II）（ｆｅｒｒｏｕｓ  ｏｘｉｄｅ、ＦｅＯ）に還元させる第１反応器と、前記第１反応器から供給された酸化鉄（II）（ＦｅＯ）に水蒸気（Ｈ２Ｏ）を混合して黒色酸化鉄（ｆｅｒｒｏｕｓ  ｆｅｒｒｉｃ  ｏｘｉｄｅ、Ｆｅ３Ｏ４）および水素ガス（Ｈ２）を生成する第２反応器とを含み、前記改質器から排出される改質ガス中の水素ガス（Ｈ２）の濃度は、前記副生ガス中の水素ガス（Ｈ２）の濃度よりも高いことを特徴とする。
【０００７】
前記第１反応器および前記第２反応器に連結される第３反応器をさらに含み、前記第３反応器は、前記第２反応器から供給された黒色酸化鉄（Ｆｅ３Ｏ４）に酸素（Ｏ２）を混合して酸化鉄（III）（Ｆｅ２Ｏ３）に酸化させ、前記酸化した酸化鉄（III）（Ｆｅ２Ｏ３）を前記第１反応器へ供給するように構成されることを特徴とする。
【０００８】
前記改質器内の温度は６００℃〜９００℃であることを特徴とする。
【０００９】
前記分離器は、圧力スイング吸着（ｐｒｅｓｓｕｒｅ  ｓｗｉｎｇ  ａｄｓｏｒｐｔｉｏｎ、ＰＳＡ）ユニットを含むことを特徴とする。
【００１０】
前記第２反応器に注入される水蒸気（Ｈ２Ｏ）の一部は、前記第１反応器から供給されることを特徴とする。
【００１１】
前記副生ガスは、コークス炉ガス（ｃｏｋｅ  ｏｖｅｎ  ｇａｓ、ＣＯＧ）を含むことを特徴とする。
【００１２】
前記副生ガスにおける水蒸気／炭素の比（Ｓｔｅａｍ  ｔｏ  Ｃａｒｂｏｎ  ｒａｔｉｏ、Ｈ２Ｏ／ＣＨ４）は２．５〜３．５であることを特徴とする。
【００１３】
前記還元ガスは、水素ガス（Ｈ２）、一酸化炭素（ＣＯ）、メタンガス（ＣＨ４）、およびこれらの組み合わせよりなる群から選択される少なくとも１種を含むことを特徴とする。
【００１４】
また本発明に係る水素製造方法は、鉄鋼工程または石炭化学工程で発生する副生ガスを水蒸気（Ｈ２Ｏ）で改質して改質ガスを生成するステップと、前記改質ガスを還元ガスと水素ガス（Ｈ２）に分離させるステップと、前記還元ガスを用いて酸化鉄（III）（Ｆｅ２Ｏ３）を酸化鉄（II）（ＦｅＯ）に還元させるステップと、前記還元された酸化鉄（II）に水蒸気（Ｈ２Ｏ）を反応させることにより黒色酸化鉄（Ｆｅ３Ｏ４）および水素ガス（Ｈ２）を生成するステップとを含み、前記還元ガスを生成するステップで、前記改質ガス中の水素ガス（Ｈ２）の濃度は、前記副生ガス中の水素ガス（Ｈ２）の濃度よりも高いことを特徴とする。
【００１５】
前記酸化鉄（III）（Ｆｅ２Ｏ３）を酸化鉄（II）（ＦｅＯ）に還元させるステップは、化１に基づく反応を含むことを特徴とする。
［化１］
４Ｆｅ２Ｏ３＋ＣＨ４→８ＦｅＯ＋２Ｈ２Ｏ＋ＣＯ２
【００１６】
黒色酸化鉄（Ｆｅ３Ｏ４）および水素ガス（Ｈ２）を生成するステップは、化２に基づく反応を含むことを特徴とする。
［化２］
８ＦｅＯ＋８／３Ｈ２Ｏ→８／３Ｆｅ３Ｏ４＋８／３Ｈ２
【００１７】
前記還元ガスを用いて酸化鉄（III）（Ｆｅ２Ｏ３）を酸化鉄（II）（ＦｅＯ）に還元させるステップで、前記酸化鉄（III）（Ｆｅ２Ｏ３）の一部は、前記黒色酸化鉄（Ｆｅ３Ｏ４）および水素ガス（Ｈ２）を生成するステップで製造された黒色酸化鉄（Ｆｅ３Ｏ４）に酸素（Ｏ２）を混合させて生成されることを特徴とする。
【００１８】
前記混合された黒色酸化鉄（Ｆｅ３Ｏ４）および酸素（Ｏ２）は、化３に基づく反応によって酸化鉄（III）（Ｆｅ２Ｏ３）を生成することを特徴とする。
［化３］
８／３Ｆｅ３Ｏ４＋２／３Ｏ２→４Ｆｅ２Ｏ３
【００１９】
前記改質ガスを還元ガスと水素ガス（Ｈ２）に分離させるステップは、圧力スイング吸着（ＰＳＡ）工程を含むことを特徴とする。
【００２０】
前記改質ガスを生成するステップは６００℃〜９００℃の温度で行われることを特徴とする。
【００２１】
前記副生ガスは、コークス炉ガス（ＣＯＧ）を含むことを特徴とする。
【００２２】
前記副生ガスにおける水蒸気／炭素の比（Ｈ２Ｏ／ＣＨ４）は２．５乃至３．５であることを特徴とする。
【００２３】
前記還元ガスは、水素ガス（Ｈ２）、一酸化炭素（ＣＯ）、メタンガス（ＣＨ４）、およびこれらの組み合わせよりなる群から選択される少なくとも１種を含むことを特徴とする。
【００２４】
前記黒色酸化鉄（Ｆｅ３Ｏ４）および水素ガス（Ｈ２）を生成するステップで、水蒸気（Ｈ２Ｏ）の一部は、前記酸化鉄（III）（Ｆｅ２Ｏ３）を酸化鉄（II）（ＦｅＯ）に還元させるステップで生成されることを特徴とする。
【発明の効果】
【００２５】
本発明の水素製造システムおよび製造方法によれば、
既存の製鉄所の鉄鋼工程または石炭化学工程で発生する副生ガスから、高純度の水素を大量に生産することができる。
また、従来の水素製造システムおよび製造方法よりも高い数値のメタン（ＣＨ４）転換率により、従来よりも高い収率で水素を生産しつつ、副産物（ｂｙ−ｐｒｏｄｕｃｔ）の発生を減少させることができる。
【図面の簡単な説明】
【００２６】
【図１】本発明の幾つかの実施例に係る水素製造システムを概略示す概念図である。
【図２】本発明の幾つかの実施例に係る水素製造システムおよび水素製造方法を概略示す概念図である。
【図３】実施例１による水素製造システムおよび製造方法を概略示す概念図である。
【図４】実施例１、比較例１および比較例２による水素製造工程を比較して示す図である。
【図５】実施例１の温度条件に応じた水素収率を示すグラフである。
【図６】実施例１の温度条件に応じたメタン転換率を示すグラフである。
【図７】使用された副生ガスがコークス炉ガス（ｃｏｋｅ  ｏｖｅｎ  ｇａｓ、ＣＯＧ）である場合、改質ガスへの転換を確認するための実験装備を示す図である。
【図８】実施例１で改質有無を確認するために温度条件に応じて測定した濃度組成および熱力学平衡値を示す図である。
【図９】実施例１で改質有無を確認するために温度条件に応じて測定したメタン転換率および熱力学平衡値を示すグラフである。
【図１０】基準物質（Ｒｅｆｅｒｅｎｃｅ  ｍａｔｅｒｉａｌ）を用いた還元反応テストに使用された水素ガス（Ｈ２）および一酸化炭素（ＣＯ）の絶対量を示すグラフである。
【図１１】図１０の還元反応テストの結果を示すグラフである。
【発明を実施するための形態】
【００２７】
以下、添付図面を参照して本発明の好適な実施例を詳細に説明する。本発明の利点、特徴、およびそれらの達成方法は、添付図面と一緒に詳細に後述されている実施例を参照すると明確になるだろう。ところが、本発明は、以下で開示される実施例に限定されるものではなく、互いに異なる多様な形態に実現できる。但し、本実施例は、本発明の開示を完全たるものとし、本発明の属する技術分野における通常の知識を有する者に発明の範疇を完全に知らせるために提供されるものである。本発明は請求項の範疇のみによって定義される。明細書全体にわたって、同じ参照符号は同じ構成要素を示す。
別途の定義がない限り、本発明で使用されるすべての用語（技術および科学的用語を含む）は、本発明の属する技術分野における通常の知識を有する者に共通に理解できる意味で使用できるのである。また、一般に使用される辞書に定義されている用語は、特に定義されていない限り、理想的または過度に解釈されない。
また、  本明細書で使用された用語は、実施例を説明するためのもので、本発明を限定するものではない。本明細書において、単数の表現は、特に言及しない限り、複数の表現も含む。本明細書で使用される「含む（ｃｏｍｐｒｉｓｅｓ）」または「有する（ｉｎｃｌｕｄｅ）」は、言及された構成要素、特徴、数字、段階および／または動作の他に一つ以上の他の構成要素、特徴、数字、段階および／または動作の存在または追加を排除しない意味で使用する。そして、「および／または」は、言及されたアイテムのそれぞれおよび一つ以上の全ての組み合わせを含む。
また、層、膜、領域、板などの部分が他の部分の「上に」あるとする場合、これは他の部分の「真上に」ある場合だけでなく、それらの間に別の部分がある場合も含む。反対に、層、膜、領域、板などの部分が他の部分の「下に」あるとする場合、これは他の部分の「真下に」ある場合だけでなく、それらの間に別の部分がある場合も含む。
他に明示されない限り、本明細書で使用された成分、反応条件、ポリマー組成物および配合物の量を表現する全ての数字、値および／または表現は、これらの数字が本質的に異なるものの中からこのような値を得る上で発生する測定の多様な不確実性が反映された近似値であるので、全ての場合、「約」という用語によって修飾されると理解されるべきである。また、本記載から数値範囲が開示される場合、このような範囲は、連続的であり、他に指摘されない限り、このような範囲の最小値から最大値の含まれた前記最大値までの全ての値を含む。ひいては、このような範囲が整数を指し示す場合、他に指摘されない限り、最小値から最大値の含まれた前記最大値までを含む全ての整数が含まれる。
本明細書において、範囲が変数について記載される場合、前記変数は、前記範囲の記載された終了点を含む記載範囲内の全ての値を含むと理解されるべきである。例えば、「５乃至１０」の範囲は、５、６、７、８、９および１０の値だけでなく、６乃至１０、７乃至１０、６乃至９、７乃至９などの任意の下位範囲を含み、５．５、６．５、７．５、５．５乃至８．５、および６．５乃至９などの記載範囲の範疇に妥当な整数の任意の値も含むと理解される。また、例えば、「１０％乃至３０％」の範囲は、１０％、１１％、１２％、１３％などの値と３０％までを含む全ての整数だけでなく、１０％乃至１５％、１２％乃至１８％、２０％乃至３０％などの任意の下位範囲を含み、１０．５％、１５．５％、２５．５％などのように記載された範囲の範疇内の妥当な整数の任意の値も含むと理解される。
また、本明細書で使用された比率は、特に言及しない限り、化学量論比（Ｓｔｏｉｃｈｉｏｍｅｔｒｉｃ  ｒａｔｉｏ）を意味すると理解される。以下、本発明について、添付図面に基づいてより詳細に説明する。
図１および図２は本発明の幾つかの実施例に係る水素製造システムおよび水素製造方法を概略示す概念図である。
まず、図１に示す通り、本発明によって鉄鋼工程または石炭化学工程で発生する副生ガスから水素を製造する水素製造システム１は、改質器（Ｒｅｆｏｒｍｅｒ）５０、分離器（Ｓｅｐｅｒａｔｏｒ）７０および反応器（Ｒｅａｃｔｏｒ）１００、２００、３００を含む。改質器５０では、副生ガス（例えば、メタン（ＣＨ４））を含む副生ガス）が改質されて改質ガスに転換され、分離器７０では、改質ガスに含まれている水素（Ｈ２）が分離される。また、反応器１００、２００、３００では、酸化および還元反応が行われる。特に、このような酸化および還元反応は、酸化鉄（III）（ｆｅｒｒｉｃ  ｏｘｉｄｅ、Ｆｅ２Ｏ３）還元工程または黒色酸化鉄（Ｆｅ３Ｏ４）の酸化工程を含む。
【００２８】
次いで、図２を参照してより具体的に説明する。本発明に係る水素製造システム１は、水蒸気（Ｈ２Ｏ）を投入して前記副生ガスを改質する改質器５０と、改質器５０から供給された改質ガスから還元ガスと水素ガス（Ｈ２）に分離させる分離器７０と、分離器７０から供給された還元ガスを用いて酸化鉄（III）（ｆｅｒｒｉｃ  ｏｘｉｄｅ、Ｆｅ２Ｏ３）を酸化鉄（II）（ｆｅｒｒｏｕｓ  ｏｘｉｄｅ、ＦｅＯ）に還元させる第１反応器１００と、前記第１反応器から供給された酸化鉄（II）（ＦｅＯ）に水蒸気（Ｈ２Ｏ）を混合して黒色酸化鉄（ｆｅｒｒｏｕｓ  ｆｅｒｒｉｃ  ｏｘｉｄｅ、Ｆｅ３Ｏ４）および水素ガス（Ｈ２）を生成する第２反応器２００とを含む。
特に、本発明に係る水素製造システム１において、改質器５０から排出される改質ガス中の水素ガス（Ｈ２）の濃度は、前記副生ガス中の水素ガス（Ｈ２）の濃度よりも高いことを特徴とする。すなわち、改質器５０に供給される副生ガスは、水蒸気（Ｈ２Ｏ）と反応して、水素（Ｈ２）の濃度がより増幅された改質ガスに転換できる。
【００２９】
一方、本発明の水素製造システム１は、分離器７０から１次的に得た水素（Ｈ２）、および第２反応器２００から分離して２次的に得た水素（Ｈ２）を含み、最終的に、より増加した量の水素（Ｈ２）を得ることができる。
一方、本発明の一実施例による水素製造システム１は、第１反応器１００および第２反応器２００に連結される第３反応器３００をさらに含む。このような第３反応器３００は、第２反応器２００から供給された黒色酸化鉄（Ｆｅ３Ｏ４）に酸素（Ｏ２）を混合して酸化鉄（III）（Ｆｅ２Ｏ３）に酸化させることができる。これと同時に、第３反応器３００は、前記酸化した酸化鉄（III）（Ｆｅ２Ｏ３）を第１反応器１００へ供給するように構成できる。すなわち、本発明の水素製造システム１において、第１乃至第３反応器１００、２００、３００はルーピングプロセス（Ｌｏｏｐｉｎｇ  ｐｒｏｃｅｓｓ）を構成する。これにより、供給された副生ガスから、従来よりも高い収率で水素を生産しつつ、副産物（ｂｙ−ｐｒｏｄｕｃｔ）の発生を減少させることができる。
【００３０】
より具体的に、本発明の一実施例に係る水素製造システム１で行われる水素製造方法は、鉄鋼工程または石炭化学工程で発生する副生ガスを水蒸気（Ｈ２Ｏ）で改質して改質ガスを生成するステップと、前記改質ガスを還元ガスと水素ガス（Ｈ２）に分離させるステップと、前記還元ガスを用いて酸化鉄（III）（Ｆｅ２Ｏ３）を酸化鉄（II）（ＦｅＯ）に還元させるステップと、前記還元された酸化鉄（II）に水蒸気（Ｈ２Ｏ）を反応させることにより黒色酸化鉄（Ｆｅ３Ｏ４）および水素ガス（Ｈ２）を生成するステップとを含む。また、前記還元ガスを生成するステップで、前記改質ガス中の水素ガス（Ｈ２）の濃度は、前記副生ガス中の水素ガス（Ｈ２）の濃度よりも高くてもよい。
前記改質ガスを生成するステップは改質器５０で行われ、前記改質ガスを還元ガスと水素ガス（Ｈ２）に分離させるステップは分離器７０で行われる。
【００３１】
また、前記酸化鉄（III）（Ｆｅ２Ｏ３）を酸化鉄（II）（ＦｅＯ）に還元させるステップは、第１反応器１００で行われる。より具体的に、酸化鉄（III）（Ｆｅ２Ｏ３）を酸化鉄（II）（ＦｅＯ）に還元させるステップは、化１に基づく反応を含む。
［化１］
４Ｆｅ２Ｏ３＋ＣＨ４→８ＦｅＯ＋２Ｈ２Ｏ＋ＣＯ２
化１において、メタン（ＣＨ４）が還元剤として機能することができ、本発明の水素製造システムおよび製造方法は、好ましくはメタン（ＣＨ４）転換率が８５％以上であるが、これに限定されるものではない。また、黒色酸化鉄（Ｆｅ３Ｏ４）および水素ガス（Ｈ２）を生成するステップは、第２反応器２００で行われる。より具体的に、黒色酸化鉄（Ｆｅ３Ｏ４）および水素ガス（Ｈ２）を生成するステップは、化２に基づく反応を含む。
［化２］
８ＦｅＯ＋８／３Ｈ２Ｏ→８／３Ｆｅ３Ｏ４＋８／３Ｈ２
【００３２】
一方、生成された還元ガスを用いて酸化鉄（III）（Ｆｅ２Ｏ３）を酸化鉄（II）（ＦｅＯ）に還元させるステップで、酸化鉄（III）（Ｆｅ２Ｏ３）の一部は、黒色酸化鉄（Ｆｅ３Ｏ４）および水素ガス（Ｈ２）を生成するステップで製造された黒色酸化鉄（Ｆｅ３Ｏ４）に酸素（Ｏ２）を混合させて生成されるものを含む。より具体的には、前記混合された黒色酸化鉄（Ｆｅ３Ｏ４）および酸素（Ｏ２）は、化３に基づく反応によって酸化鉄（III）（Ｆｅ２Ｏ３）を生成することができる。
［化３］
８／３Ｆｅ３Ｏ４＋２／３Ｏ２→４Ｆｅ２Ｏ３
また、このような黒色酸化鉄（Ｆｅ３Ｏ４）への酸素（Ｏ２）の混合は、第３反応器３００で行われる。
これにより、第１乃至第３反応器１００、２００、３００で行われる酸化還元反応を含む全体工程は、化４に基づいて行われる。
［化４］
第１反応器：４Ｆｅ２Ｏ３＋ＣＨ４→８ＦｅＯ＋２Ｈ２Ｏ＋ＣＯ２
第２反応器：８ＦｅＯ＋８／３Ｈ２Ｏ→８／３Ｆｅ３Ｏ４＋８／３Ｈ２
第３反応器：８／３Ｆｅ３Ｏ４＋２／３Ｏ２→４Ｆｅ２Ｏ３
＊全体工程反応：ＣＨ４＋２／３Ｈ２＋２／３Ｏ２→８／３Ｈ２＋ＣＯ２
【００３３】
また、改質器５０内の温度は６００℃以上である。例えば、改質器５０内の温度は６００℃〜９００℃である。より好ましくは、改質器５０内の温度は７００℃以上である。例えば、改質器５０内の温度は７００℃〜９００℃である。これにより、本発明に係る水素製造方法において、前記改質ガスを生成するステップは６００℃〜９００℃の温度で行われる。
また、本発明の一実施例に係る水素製造システム１において、分離器７０は、圧力スイング吸着（ｐｒｅｓｓｕｒｅ  ｓｗｉｎｇ  ａｄｓｏｒｐｔｉｏｎ、ＰＳＡ）ユニットをさらに含む。これにより、前記改質ガスを還元ガスと水素ガス（Ｈ２）に分離させるステップは、圧力スイング吸着（ＰＳＡ）工程を含む。すなわち、改質器５０から供給された改質ガスから水素（Ｈ２）を他の成分よりも昇圧で選択された吸着剤（または、分離膜）によってより強く吸着させることにより、水素（Ｈ２）を分離することができる。例えば、前記吸着剤の分離効率は８０％以上である。これにより、分離される水素（Ｈ２）の回収率は８０％以上である。また、１０ｂａｒの昇圧された圧力条件で圧力スイング吸着が行われる。
【００３４】
一方、本発明に係る水素製造システム１において、第２反応器２００に注入される水蒸気（Ｈ２Ｏ）の一部は、第１反応器１００から供給できる。すなわち、還元された酸化鉄（II）に水蒸気（Ｈ２Ｏ）を反応させることにより黒色酸化鉄（Ｆｅ３Ｏ４）および水素ガス（Ｈ２）を生成するステップで、水蒸気（Ｈ２Ｏ）の一部は、前記酸化鉄（III）（Ｆｅ２Ｏ３）を酸化鉄（II）（ＦｅＯ）に還元させるステップで生成されるものを含む。これにより、第１反応器１００の反応（化１参照）で生成される水蒸気（Ｈ２Ｏ）が、第２反応器２００に供給され、第２反応器２００の反応（化２を参照）で使用することで、外部から供給される水蒸気（Ｈ２Ｏ）を節約することにより、限られた資源から生産効率を高める環境調和的な水素製造システム１になる。
一方、本発明に係る水素製造システム１で使用される副生ガスは、例えば、石炭化学工程で発生するコークス炉ガス（ｃｏｋｅ  ｏｖｅｎ  ｇａｓ、ＣＯＧ）、転炉ガス（ＬＤＧ）、ファイネックスオフガス（ＦＯＧ）、および高炉ガス（ＢＦＧ）などを含む。特に好ましくは、副生ガスはコークス炉ガス（ＣＯＧ）を含む。コークス炉ガス（ＣＯＧ）は、例えば、表１のガス組成を含む。
【００３５】
【表１】
2020090431.tif 000003
また、水素（Ｈ２）の生産効率を向上させるために、本発明に係る水素製造システム１で使用される副生ガスにおける水蒸気／炭素の比（Ｓｔｅａｍ  ｔｏ  Ｃａｒｂｏｎ  ｒａｔｉｏ、Ｈ２Ｏ／ＣＨ４）は２．５乃至３．５である。特に好ましくは、水蒸気／炭素の比（Ｈ２Ｏ／ＣＨ４）は３．０である。
一方、本発明の水素製造方法で改質ガスを還元ガスと水素ガス（Ｈ２）に分離させるステップで、前記還元ガスは、水素ガス（Ｈ２）、一酸化炭素（ＣＯ）、メタン（ＣＨ４）およびこれらの組み合わせよりなる群から選択される少なくとも１種を含む。したがって、本発明の水素製造システム１の分離器７０で改質ガスから分離される還元ガスは、水素ガス（Ｈ２）、一酸化炭素（ＣＯ）、メタンガス（ＣＨ４）およびこれらの組み合わせよりなる群から選択される少なくとも１種を含む。
【００３６】
以下、実施例および比較例により本発明をさらに詳細に説明する。しかし、以下の実施例は例示的に説明するためのものであり、本発明の範囲はこれらの実施例に限定されるものではない。
実施例１
図３に示す通り、実施例１は、コークス炉ガス（ＣＯＧ）１００ｋｍｏｌ／ｈｒを副生ガスとして改質器に投入した。このとき、表２のガス組成のコークス炉ガス（ＣＯＧ）を使用した。
【表２】
2020090431.tif 000004
改質器（Ｇｉｂｂｓ  ｒｅａｃｔｏｒで構成できる）を用いて、水蒸気／炭素の比（Ｈ２Ｏ／ＣＨ４）３．０、反応温度８００℃、反応圧力１ａｔｍの改質条件で、コークス炉ガス（ＣＯＧ）から水素（Ｈ２）の濃度が増幅された改質ガスを生成する（メタン（ＣＨ４）転換率〜９７％）。
生成された改質ガスを改質器から分離器（ＰＳＡの使用、分離膜の効率：８０％、圧力条件：１０ｂａｒ）へ移動させて１次的に水素（Ｈ２）１１９．４７ｋｍｏｌ／ｈｒを分離する（回収率：８０％）。
【００３７】
分離されていない改質器内の残余還元ガス（水素ガス（Ｈ２）２８．８４ｋｍｏｌ／ｈｒ、一酸化炭素（ＣＯ）３２．４５ｋｍｏｌ／ｈｒ、メタンガス（ＣＨ４）０．６７ｋｍｏｌ／ｈｒを含む）は、燃料反応器（Ｆｕｅｌ  Ｒｅａｃｔｏｒ）へ移動させた後、燃料反応器（Ｇｉｂｂｓ  ｒｅａｃｔｏｒで構成できる）内に投入される十分な量（すなわち、供給される還元ガスを十分に使用することができる量）の酸化鉄（III）（Ｆｅ２Ｏ３）触媒と反応温度８００℃および反応圧力１ａｔｍで反応させる。たとえば、３０ｋｍｏｌ／ｈｒの酸化鉄（III）（Ｆｅ２Ｏ３）触媒と反応させて酸化鉄（II）（ＦｅＯ）１１６．９４ｋｍｏｌ／ｈｒを生成した（還元反応、Ｆｅ２Ｏ３還元率：９５％）。
燃料反応器で生成された酸化鉄（II）（ＦｅＯ）を水蒸気反応器（Ｓｔｅａｍ  Ｒｅａｃｔｏｒ）へ移動させた後、水蒸気（Ｈ２Ｏ）と反応させて黒色酸化鉄（Ｆｅ３Ｏ４）および水素ガス（Ｈ２）を生成して２次的に水素ガス（Ｈ２）３８．９８ｋｍｏｌ／ｈｒを分離する。このとき、水蒸気反応器に投入される水蒸気（Ｈ２Ｏ）の一部は、先立って燃料反応器から得られる。
【００３８】
このような各装置における成分の引き込み量をまとめて表３に示す。
【表３】
2020090431.tif 000005
一方、水蒸気反応器で生成された黒色酸化鉄（Ｆｅ３Ｏ４）は、空気反応器（Ａｉｒ  Ｒｅａｃｔｏｒ）へ移動させた後、酸素（Ｏ２）と反応させて酸化鉄（III）（Ｆｅ２Ｏ３）を生成する。そして、蒸気反応器で生成された酸化鉄（III）（Ｆｅ２Ｏ３）は、さらに燃料反応器へ移動して、投入される還元ガス（Ｈ２、ＣＨ４、ＣＯ）と反応する、ルーピングプロセス（Ｌｏｏｐｉｎｇ  ｐｒｏｃｅｓｓ）が行われ得る。
【００３９】
その結果、１次および２次的に生成される水素（Ｈ２）の総量は１５８．４５ｋｍｏｌ／ｈｒである。比較例１
図４に示す通り、実施例１の改質器および分離器を用いて１次的に水素を分離する工程（Ｓ１）とは異なり、比較例１は改質器５０を使用しなかった。これにより、コークス炉ガス（ＣＯＧ）を水蒸気（Ｈ２Ｏ）で改質せずに、直接コークス炉ガス（ＣＯＧ）から分離器７０を用いて１次的に水素（Ｈ２）４７．５６ｋｍｏｌ／ｈｒを製造し（Ｓ２）、分離された残余還元ガス（水素ガス（Ｈ２）１１．８９ｋｍｏｌ／ｈｒ、一酸化炭素（ＣＯ）６．８３ｋｍｏｌ／ｈｒ、メタンガス（ＣＨ４）２５．６３ｋｍｏｌ／ｈｒを含む。）を酸化還元反応器１００、２００に投入して２次的に水素（Ｈ２）７６．７９ｋｍｏｌ／ｈｒを生産した（Ｓ２）。
その結果、１次および２次的に生成される水素（Ｈ２）の総量は１５８．４５ｋｍｏｌ／ｈｒである。
【００４０】
比較例２
図４に示す通り、実施例１の工程（Ｓ１）または比較例１の工程（Ｓ２）とは異なり、比較例２の場合、改質器５０および分離器７０を使用しなかった。これにより、コークス炉ガス（ＣＯＧ）（水素ガス（Ｈ２）５９．４５ｋｍｏｌ／ｈｒ、一酸化炭素（ＣＯ）６．８３ｋｍｏｌ／ｈｒ、メタンガス（ＣＨ４）２５．６３ｋｍｏｌ／ｈｒを含む。）を直ちに還元ガスとして酸化還元反応器１００、２００に投入して水素（Ｈ２）１０６．９１ｋｍｏｌ／ｈｒを生産した（Ｓ３）。
【００４１】
評価例１：全体水素（Ｈ２）の生産量
実施例１、比較例１および比較例２の全体水素（Ｈ２）の生産量は、表４のとおりである。
【表４】
2020090431.tif 000006
従って、実施例１に基づいて改質器と分離器の両方を用いて１次的に水素を生産し、酸化還元工程を用いて２次的に水素を生産した場合に、最も高い収率で水素（Ｈ２）が生産された（１５８．４５ｋｍｏｌ／ｈｒ）ことが分かる。
評価例２：温度条件に応じた水素（Ｈ２）の収率を確認
一方、改質工程で温度条件に応じた水素（Ｈ２）の収率を確認するために、前記表１によるコークス炉ガス（ＣＯＧ）を使用するが、実施例１と同様の条件で改質工程を行った。このとき、改質器の運転条件中の温度を５００℃〜１０００℃に変化させて比較し、それにより生成された改質ガスの組成を図５に、メタン（ＣＨ４）転換率を図６にそれぞれ示した。図５に示す通り、好ましくは６００℃以上、さらに好ましくは６００℃〜９００℃で望ましい組成および高い水素（Ｈ２）収率を得たことが分かる。図６に示す通り、好ましくは６００℃以上でメタン（ＣＨ４）転換率が約８０％以上になったことが分かる。一方、得られた数値は、熱力学的計算によって水素（Ｈ２）の収率を確認した。
【００４２】
評価例３：温度条件に応じたコークス炉ガス（ＣＯＧ）の改質性能検証
検証実験装備
次いで、図７には、副生ガス（コークス炉ガス（ＣＯＧ））の改質を検証するための実験装備を示す。このような実験装備は、コークス炉ガス改質器（ＣＯＧ  ｒｅｆｏｒｍｅｒ）４１０、温度検出器（Ｔｅｍｐｅｒａｔｕｒｅ  ｄｅｔｅｃｔｏｒ）４２０、圧力検出器（Ｐｒｅｓｓｕｒｅ  ｄｅｔｅｃｔｏｒ）５００、５０１、および逆圧力調節器（Ｂａｃｋ  ｐｒｅｓｓｕｒｅ  ｒｅｇｕｌａｔｏｒ）６００を含む。
改質性能検証
前記検証実験装備を用いて、温度条件に応じた熱力学的組成およびメタン（ＣＨ４）転換率をそれぞれ図８および図９に示した。このとき、水蒸気改質触媒（Ｓｔｅａｍ  Ｒｅｆｏｒｍｉｎｇ  Ｃａｔａｌｙｓｔ、ＳＲ  Ｃａｔａｌｙｓｔ）の容積４ｍｌに、ガス時空間速度（Ｇａｓ  Ｈｏｕｒｌｙ  Ｓｐａｃｅ  Ｖｅｌｏｃｉｔｙ、ＧＨＳＶ）５０００／ｈ、水蒸気／炭素の比（ＳＣＲ、Ｈ２Ｏ／ＣＨ４）３．０を条件として、上記の結果を求めた。
図８に示す通り、好ましくは温度条件７００℃以上から熱力学平衡値に近い改質性能を確認した（水素（Ｈ２）の収率〜８０％、無水ベース（ｄｒｙ  ｂａｓｉｓ））。
図９に示す通り、７００℃以上の温度条件でメタン（ＣＨ４）転換率が９０％以上であることが確認でき、目標のメタン（ＣＨ４）転換率が８５％を上回ることを確認した。
【００４３】
評価例４：酸化還元反応器における酸化還元反応の検証
酸化還元反応器（例えば、燃料反応器および水蒸気反応器）への適用可能性を探求するために、酸化鉄（III）（Ｆｅ２Ｏ３）基準（Ｒｅｆｅｒｅｎｃｅ）物質を用いて、還元反応器の実験を行った。前記実験の結果を基に、本発明の工程における酸化鉄（III）（Ｆｅ２Ｏ３）の適用時に工程設計変数を導出した。
還元反応器の実験条件
表５には反応ガスの絶対量を示し、表６には実験条件の詳細を示す。
【表５】
2020090431.tif 000007
【表６】
2020090431.tif 000008
【００４４】
還元反応の検証結果
還元に使用された水素（Ｈ２）および一酸化炭素（ＣＯ）の絶対量を図１０に示し、還元反応器実験結果を図１１に示した。
図１０に示す通り、実験結果、４．７８ｍｍｏｌ／ｇの還元ガスが触媒還元に使われることが分かるとともに、酸化鉄（III）（Ｆｅ２Ｏ３）基準（ｒｅｆｅｒｅｎｃｅ）物質の場合、５．０ｍｍｏｌ／ｇの酸化鉄（III）（Ｆｅ２Ｏ３）を持っているので、約０．９５の化学量論（ｓｔｏｉｃｈｉｏｍｅｔｒｙ）だけ還元に参加したことが分かる。よって、前記実験結果を基に、工程設計変数を提示することができる。一方、還元反応に使われたガス絶対量は、下記表７に示す。
【００４５】
【表７】
2020090431.tif 000009
その結果、本発明に係る水素製造システムおよび水素製造方法では、改質器を用いて、特定の水蒸気／炭素の比（Ｈ２Ｏ／ＣＨ４）、反応温度および圧力条件で、副生ガス（特に、コークス炉ガス（ＣＯＧ））から水素（Ｈ２）の濃度が増幅された改質ガスを生成（メタン（ＣＨ４）転換率〜９７％）し、この改質ガスから水素（Ｈ２）を分離して１次的に高い回収率（例えば、８０％）の水素（Ｈ２）を製造することができた。
また、改質工程で残余還元ガス（例えば、水素ガス（Ｈ２）、一酸化炭素（ＣＯ）およびメタン（ＣＨ４）を含む。）は、酸化還元反応器へ移動させた後、十分な量の酸化鉄（III）（Ｆｅ２Ｏ３）触媒と特定の反応温度および反応圧力で反応させることにより、より高い収率で酸化鉄（II）（ＦｅＯ）を生成する還元反応が行われた。このように生成された酸化鉄（II）（ＦｅＯ）を水蒸気（Ｈ２Ｏ）と反応させて黒色酸化鉄（Ｆｅ３Ｏ４）および水素ガス（Ｈ２）を生成し、２次的に水素ガス（Ｈ２）を分離することができた。よって、このように二元化された工程によって、高収率の水素（Ｈ２）を製造した。
それだけでなく、水蒸気反応器に投入される水蒸気（Ｈ２Ｏ）の一部は、先立って還元反応で得られるものをリサイクルすることにより、結果的に環境にやさしい水素（Ｈ２）を製造することができた。
【００４６】
以上、本発明に関する好ましい実施例を説明したが、本発明は前記実施形態に限定されるものではなく、本発明の属する技術分野を逸脱しない範囲での全ての変更が含まれる。
【符号の説明】
【００４７】
１    水素製造システム
５０    改質器
７０    分離器
１００    第１反応器
２００    第２反応器
３００    第３反応器
４１０    ガス改質器
４２０    温度検出器
５００、５０１    圧力検出器
６００    逆圧力調節器
【図１】
2020090431.tif 000010
【図２】
2020090431.tif 000011
【図３】
2020090431.tif 000012
【図４】
2020090431.tif 000013
【図５】
2020090431.tif 000014
【図６】
2020090431.tif 000015
【図７】
2020090431.tif 000016
【図８】
2020090431.tif 000017
【図９】
2020090431.tif 000018
【図１０】
2020090431.tif 000019
【図１１】
2020090431.tif 000020